РАЗВЕТВЛЕННЫЙ ПОЛИМЕР И СПОСОБ ЕГО ПОЛУЧЕНИЯ

1. Разветвленный полимер, состоящий из 50-99,8 мас.% (от массы полимера) звеньев монофункционального мономера, содержащего одну полимеризационноспособную двойную связь на молекулу, 0,2-50 мас.% звеньев полифункционального мономера, содержащего не менее двух полимеризационноспособных двойных связей на молекулу, и 0,0001-3,52 мас.% пероксидных и/или гидропероксидных групп.
-4
2. Разветвленный полимер по п.1, отличающийся тем, что содержание двойных связей в нем не менее 1,2·10 моль/г.
3. Разветвленный полимер по п.1, отличающийся тем, что массовая доля в нем атомов кислорода, находящихся в составе функциональных групп, образовавшихся в результате радикально-цепного окисления мономера или полимера в присутствии кислорода - карбонильных, карбоксильных, кетонных, гидроксильных, пероксидных, гидропероксидных, простых эфирных, сложноэфирных групп, не более 21,0 мас.%.
-2
4. Способ получения разветвленного полимера, включающий стадии смешения, по крайней мере, одного монофункционального мономера, содержащего одну полимеризационноспособную двойную связь на молекулу, по крайней мере, одного полифункционального мономера, содержащего не менее двух полимеризационноспособных двойных связей на молекулу, и инициатора, радикальной полимеризации исходных веществ в присутствии растворенного в жидкой фазе кислорода, отличающийся тем, что концентрацию кислорода в жидкой фазе поддерживают не более 1,0·10 моль/л.
5. Способ по п.4, отличающийся тем, что процесс ведут в присутствии монофункционального мономера, выбранного из группы, включающей метакрилаты и акрилаты, стирол и его производные, малеиновый ангидрид, N-винилпирролидон и винилацетат.
6. Способ по п.4, отличающийся тем, что процесс ведут в присутствии полифункционального мономера, выбранного из группы, включающей бифункциональные (мет)акрилаты, трифункциональные (мет)акрилаты, тетрафункциональные (мет)акрилаты, пентафункциональные (мет)акрилаты, гексафункциональные (мет)акрилаты, изомеры дивинилбензола, олигомеры или полимеры, содержащие не менее двух полимеризационноспособных двойных связей.
-2
7. Способ по любому из пп.4-6, отличающийся тем, что концентрацию кислорода, растворенного в жидкой фазе, не более 1,0·10 моль/л обеспечивают понижением давления кислорода в газовой фазе.
-2
8. Способ по любому из пп.4-6, отличающийся тем, что концентрацию кислорода, растворенного в жидкой фазе, не более 1,0·10 моль/л обеспечивают понижением парциального давления кислорода в газовой фазе за счет использования смеси кислорода с инертным газом.
9. Способ по п.8, отличающийся тем, что в качестве инертного газа используют азот, аргон, неон ксенон, гелий или их смеси друг с другом.
-2
-2
10. Способ по любому из пп.4-6, отличающийся тем, что концентрацию кислорода, растворенного в жидкой фазе, не более 1,0·10 моль/л осуществляют за счет проведения реакции в среде, в которой равновесная концентрация кислорода в жидкой фазе при условиях синтеза не более 1,0·10 моль/л.
-2
11. Способ по любому из пп.4-6 отличающийся тем, что изменение и поддержание концентрации кислорода, растворенного в жидкой фазе, не более 1,0·10 моль/л осуществляют комбинацией не менее двух приемов по пп.7-10.